(57)【要約】【課題】油と水を含む液体から油のみを捕集して水を排出する通水性も良好な油捕集体を提供する。【解決手段】樹脂フィルムを紐状に皺めて形成された複数の油捕集素材を含み、複数の前記油捕集素材が方向を揃えて束ねられることにより構成されている。【選択図】図１
2017213506.tif 000002
【特許請求の範囲】
【請求項１】
樹脂フィルムを紐状に皺めて形成された複数の油捕集素材を含み、
複数の前記油捕集素材が方向を揃えて束ねられることにより構成されていることを特徴とする油捕集体。
【請求項２】
複数の前記油捕集素材が集束具により束ねられることを特徴とする請求項１の油捕集体。
【請求項３】
複数の前記油捕集素材の集束具への充填率が２．５ｖｏｌ％以上１４ｖｏｌ％未満であることを特徴とする請求項２記載の油捕集体。
【請求項４】
前記樹脂フィルムは、親油疎水性を有することを特徴とする請求項１〜３のいずれか一項に記載の油捕集体。
【請求項５】
前記樹脂フィルムの厚さは、５μｍ以上４０μｍ以下であることを特徴とする請求項４記載の油捕集体。
【請求項６】
前記樹脂フィルムは、ポリ塩化ビニリデン、ポリエチレン、ポリ塩化ビニルのいずれかの素材で形成されていることを特徴とする請求項４または５記載の油捕集体。
【請求項７】
前記油捕集素材の長さが３cm以上３０cm以下であり、厨房で用いられることを特徴とする請求項１〜６の何れか一項に記載の油捕集体。
【請求項８】
前記集束具は、筒状の容器、または帯であることを特徴とする請求項２〜７の何れか一項に記載の油捕集体。
【発明の詳細な説明】
【技術分野】
【０００１】
本発明は、料理で生じた廃水などに含まれる油を捕集する油捕集体に関する。
【背景技術】
【０００２】
家庭で料理をしていると、油と水等を含む廃水が発生することがある。これを流し台の排水口にそのまま流した場合、廃水に含まれる水が排水管に流入することについては環境衛生上の問題は特に生じないものの、油が排水管に流入することは環境衛生上好ましくないとされている。
【０００３】
従来、このような問題を解決する発明として、親油疎水性樹脂の繊維状物を細長棒状の塊状体にし、その塊状体をチップ状に切断した油吸着材が知られている（たとえば、特許文献１参照）。この油吸着材によれば、親油疎水性樹脂の繊維状物が素材に用いられているため、廃水に混入した油や油膜などを容易に除去することができる。
【先行技術文献】
【特許文献】
【０００４】
【特許文献１】特開昭６１−１７１５９２号公報
【発明の概要】
【発明が解決しようとする課題】
【０００５】
しかしながら、上述の油吸着材を構成する塊状体は、表面を熱処理した後に溶融固化して生成されるため、固化した表面での油吸着性が低下するという問題があった。
また、上述の油吸着材は、チップ状に切断された塊状体を無規則に網袋に入れた状態で使用されるため、水がチップ間を通過しにくくなるという問題があった。さらに、シート状の繊維状物を用いて形成された密度の高い塊状体が素材として用いられるため、高い通水性を確保することは難しかった。
本発明の目的は、油と水を含む液体から油のみを捕集して水を排出する高い油吸着性と通水性を備えた油捕集体を提供することである。
【課題を解決するための手段】
【０００６】
本発明者は鋭意研究を重ねた結果、樹脂フィルムを紐状に皺めた油捕集素材を束ねて形成した油捕集体を用いることで、上記課題が解決することを見出した。
すなわち、本発明の油捕集体は、
樹脂フィルムを紐状に皺めて形成された複数の油捕集素材を含み、
複数の前記油捕集素材が方向を揃えて束ねられることにより構成されていることを特徴とする。
【０００７】
このように、樹脂フィルムを紐状に皺めることにより、油吸着性を向上させることができ、皺められた油捕集素材の方向を揃えて束ねることにより通水性を備えることができる。
【０００８】
また、本発明の油捕集体は、
複数の前記油捕集素材が集束具により束ねられることを特徴とする。
これにより、油捕集体の形状を的確に整えることができる。
【０００９】
また、本発明の油捕集体は、
複数の前記油捕集素材の集束具への充填率が２．５ｖｏｌ％以上１４ｖｏｌ％未満であることを特徴とする。
これにより、高い油吸着性と通水性を備えた油捕集体を提供することができる。
【００１０】
また、本発明の油捕集体は、
前記樹脂フィルムが、親油疎水性を有することを特徴とする。
これにより、さらに油捕集体の油吸着性と通水性を向上させることができる。
【００１１】
また、本発明の油捕集体は、
前記樹脂フィルムの厚さが、５μｍ以上４０μｍ以下であることを特徴とする。
【００１２】
また、本発明の油捕集体は、
前記樹脂フィルムがポリ塩化ビニリデン、ポリエチレン、ポリ塩化ビニルのいずれかの素材で形成されていることを特徴とする。
【００１３】
また、本発明の油捕集体は、
前記油捕集素材の長さが３cm以上３０cm以下であり、厨房で用いられることを特徴とする。
【００１４】
また、本発明の油捕集体は、
前記集束具が、筒状の容器、または帯であることを特徴とする。
【発明の効果】
【００１５】
本発明によれば、油と水を含む液体から油のみを捕集して水を排出する通水性も良好な油捕集体を提供することができる。
【図面の簡単な説明】
【００１６】
【図１】実施の形態の油捕集体を示す図である。
【図２】実施の形態の油捕集体を収束する収束具の例を示す図である。
【図３】実施の形態の油捕集体を台所で使用した場合の状況を示す図である。
【図４】実施の形態の油捕集体をフィルム原反から作成する過程を示す図である。
【図５】実施の形態の油捕集ユニットを作成する過程を示す図である。
【図６】実施の形態の油捕集ユニットを用いて油捕集量および油保持率の測定を行う状況を示す図である。
【図７】実施の形態の油捕集ユニットを用いて観測された樹脂フィルム充填率と油捕集量の関係を示す図である。
【図８】実施の形態の油捕集ユニットを用いて測定された油捕集量の経時変化を示す図である。
【図９】実施の形態の油捕集体の濾過速度と油漏れを測定する場合に用いる油水混合液を作成する手順を示す図である。
【図１０】実施の形態の油捕集体に蒸留水を浸透させる状況を示す図である。
【図１１】実施の形態の油捕集用具を用いて濾過速度と油漏れの測定を行う状況を示す図である。
【図１２】他の実施の形態の油捕集体を台所で使用する例を示す図である。
【図１３】実施の形態の油捕集体を他の方法で作成する例を示す図である。
【図１４】他の実施の形態の油捕集体の使用方法を示す図である。
【図１５】他の実施の形態の油捕集体の使用方法を示す図である。
【図１６】他の実施の形態の油捕集体の使用方法を示す図である。
【発明を実施するための形態】
【００１７】
以下、図面を参照して本発明の実施の形態に係る油捕集体について説明する。図１は、実施の形態の油捕集体を示す図である。図１に示すように、油捕集体２は、紐状に皺められたフィルム樹脂から成る複数の油捕集素材４を、方向を揃えて束ねることによって構成されている。また、油捕集素材を束ねるためには、必要に応じて収束具６が用いられる。
以下、油捕集体２の構成、油捕集体２の使用方法、油捕集体２の作成方法等について詳述する。なお、本発明において、紐状とは、一方向に細長くかつ容易に湾曲させることが可能な形状をいう。
【００１８】
〔１〕油捕集体の構成
（１）油捕集素材
油捕集素材４に用いられる樹脂フィルムとしては、たとえば、ポリ塩化ビニリデン（以下、ＰＶＤＣという。）、ポリ塩化ビニル（以下、ＰＶＣという。）、ポリエステル、ポリオレフィン等のいわゆる親油疎水性樹脂を原料とするフィルムが用いられる。ポリオレフィンとしては、たとえば、ポリエチレン（以下、ＰＥという。）、ポリプロピレンが挙げられる。なお、樹脂フィルムには、可塑剤、安定剤、粘着剤、粘着付与剤、顔料、滑剤、抗酸化剤、フィラー、界面活性剤などの添加剤が配合されていてもよい。
【００１９】
上述の原料の中でも、ＰＶＤＣ、ＰＥ、ＰＶＣは、自己粘着性を有しているため、このいずれかで形成された油捕集素材４を束ねた場合には自律的に束なりが構成される。このため、油捕集素材４に用いられる樹脂フィルムとしては、ＰＶＤＣ、ＰＥ、ＰＶＣのいずれかを用いるのが好ましい。また、ＰＶＤＣ、ＰＥ、ＰＶＣの中でも特にＰＶＤＣは高い自己粘着性を有しているため、油捕集素材４に用いられる樹脂フィルムとしては、ＰＶＤＣを用いることはなお好ましい。
【００２０】
ここで、油捕集素材４の表面には、油吸着力を向上させる無数の皺４ａが形成されている。それぞれの皺４ａは、高い通水性を得るために油捕集素材４の長さ方向と略平行になるように形成されている。また、それぞれの油捕集素材４は、長さ方向を平行に揃えた状態で束ねられている。これにより、油捕集体２の円柱状の一方の端部を下方向に向けたときに端部から水が排出され易くなる。
【００２１】
（２）収束具
収束具６としては、たとえば、図１に示すような、樹脂製の円筒状容器を用いることができる。この筒状容器に複数の油捕集素材４を収納することにより、複数の油捕集素材４が一方向に揃えて束ねられた円柱状の油捕集体２が形成される。また、収束具６は、底に複数の孔を開けた有底の筒状容器でもよい。その他、図２（ａ）、（ｂ）に示すように、収束具６としてバンド７等を用いて油捕集素材４を束ねてもよい。
【００２２】
〔２〕具体的な使用方法
油捕集体２を使用する場所としては、台所の流しなどが考えられる。この場合、たとえば、図３に示すように、まず、三角コーナー９内に、底部に図示しない複数の小孔が形成された取手付き小容器１１を取り付ける。次に、円柱状の一方の端部が底部になるようにして油捕集体２を小容器１１の中に配置し、油捕集体２の上方から油と水を含む油水混合液から成る廃水を注入する。この場合、油捕集素材４が親油疎水性を有し、さらに油捕集素材４の表面に皺４ａが形成されていることから油吸着性が高められるため、廃水に含まれる油が油捕集素材４によって捕捉される。また、油捕集素材４が親油疎水性を有し、かつ油捕集素材４の皺４ａが上下方向に揃えられるため、廃水中の水は油捕集素材４に捕捉されず、皺４ａ間の隙間を通過して油捕集体２の底部から排出される。排出された水は、その後小容器１１底部の小孔を介して排水管に流れる。
なお、油捕集体２を台所で使用する場合、油捕集体２の長さ（高さ）は、３ｃｍ以上３０ｃｍ以下であることが好ましい。
【００２３】
〔３〕油捕集体の作成方法
油捕集体２を作成する場合、まず、図４に示すように、ＰＶＤＣ、ＰＥ、ＰＶＣなどの樹脂フィルムがロール状に巻回されたフィルム原反１０とリング１２を用意する。ここで、フィルム原反１０には、幅が３０ｃｍ程度の市販されている樹脂フィルム１４が用いられる。また、リング１２には、たとえば中央に内径１５ｍｍの開口部１２ａを有する筒状の長さ１４ｍｍの金属製リングを用いる。なお、樹脂フィルム１４の厚さは、５μｍ以上４０μｍ以下であることが好ましい。
【００２４】
次に、フィルム原反１０から樹脂フィルム１４を繰り出して窄め、リング１２の開口部１２ａを通過させて紐状に成形する。次に、この紐状に成形された樹脂フィルム１６を所定の長さにカットして油捕集素材４を作成する。この作業を繰り返すことにより、同じ長さの複数の油捕集素材４が得られる。
【００２５】
次に、複数の油捕集素材４を束ね、束ねた油捕集素材４を塩ビパイプ製の収束具６内に充填させることにより、同じ長さの油捕集素材４を束ねた油捕集体２が完成する（図１参照）。
【００２６】
ここで、束ねた油捕集素材４を収束具６内に充填させた場合における収束具６内の油捕集素材４の充填率（以下、フィルム充填率という。）は、以下の式で表される。
フィルム充填率＝｛〔樹脂フィルムの厚さ（ｃｍ）×幅（ｃｍ）×長さ（ｃｍ）〕×油捕集素材の本数〕／〔（収束具の内径（ｃｍ）／２）2×円周率π×高さ（ｃｍ）〕｝×１００
なお、充填率は、後述するように２．５ｖｏｌ％以上１４ｖｏｌ％未満であることが好ましい。
【００２７】
この実施の形態に係る発明によれば、油と水を含む液体から油のみを捕集して水を排出する高い油吸着性と通水性を備えた油捕集体を提供することができる。たとえば、台所の流しで油捕集体２を使用し、油捕集体２の上方から油と水を含む油水混合液を注いだ場合、油が油捕集素材４に吸着されて水だけが排出されるため、排水管に油が排出されず、流しの環境衛生を向上させることができる。また、フィルム原反１０には市販されている樹脂フィルムが用いられるため、油捕集体２は手軽に作成することができる。また、油捕集素材４は、従来例の塊状体を用いた油吸着材のように、煩雑な熱処理工程を経ることなく容易に製造することができる。
【実施例】
【００２８】
以下に実施例を示し、本発明の実施の形態についてさらに詳しく説明する。もちろん、本発明は以下の実施例に限定されるものではなく、細部については様々な態様が可能であることはいうまでもない。
【００２９】
（油捕集量および油保持率の測定）
油捕集体２が実際にどのくらいの捕集量の油を捕集し、また、捕集した油が所定の時間が経過した場合にどの程度放出されずに保持されるかについて、油捕集量および油保持率の測定を行った。以下に、具体的な測定方法を以下に示す。まず、油捕集素材４を作成するに当たっては、表１に示すように、ＰＶＤＣ製ラップ、ＰＥ製ラップ、およびＰＶＣ製ラップの３種類のフィルム原反１０を用意した。ここで、それぞれのフィルム原反１０は、いずれも市販されている樹脂フィルムである。
【００３０】
【表１】
2017213506.tif 000003
【００３１】
表１に示すように、いずれのフィルム原反１０も樹脂フィルムの幅が３０ｃｍのものを用いた。樹脂フィルムの厚さについては、ＰＶＤＣ製ラップが１０．５μｍ、ＰＥ製ラップが１０．８μｍ、ＰＶＣ製ラップが７．６μｍである。
【００３２】
これらの樹脂フィルムを用いて、上述した方法により、それぞれ長さ６ｃｍのＰＶＤＣ製の油捕集素材４、ＰＥ製の油捕集素材４、およびＰＶＣ製の油捕集素材４を作成した。次に、内径３ｃｍ、長さ６ｃｍ（Ｌ／Ｄ＝２）の円筒状の塩ビパイプから成る収束具６を用意し、図５に示すように、それぞれ複数の油捕集素材４を方向を揃えて収束具６に充填し、油捕集素材４が収束具６に収束された油捕集ユニット３を作成した。ここで、作成された油捕集ユニット３は、ＰＶＤＣ製の油捕集素材４を充填した油捕集ユニット（以下、ＰＶＤＣ油捕集ユニットという。）、ＰＥ製の油捕集素材４を充填した油捕集ユニット（以下、ＰＥ油捕集ユニットという。）、ＰＶＣ製の油捕集素材４を充填した油捕集ユニット（以下、ＰＶＣ油捕集ユニットという。）である。なお、ＰＶＤＣ油捕集ユニット、ＰＥ油捕集ユニット、ＰＶＣ油捕集ユニットのいずれについても、油捕集素材４の充填率が異なる４タイプのものを作成した（表２参照）。
【００３３】
次に、図６に示すように、まず、測定前の油捕集ユニット３の重量を計測した。次に、日清オイリオグループ(株)製の食用調合油（以下、サラダ油という。）で満たされた容器を用意し、サラダ油に油捕集ユニット３を浸漬した。ここで、油捕集ユニット３は、錘を用いるなどしてサラダ油に完全に沈むようにした。次に、サラダ油に浸漬してから２４時間後に油捕集ユニット３を取り出し、油切後の油捕集ユニット３の重量を計測した。油捕集ユニット３の重量の計測は、０．５時間油切りを行った後、および２４時間油切りを行った後にそれぞれ行った。なお、油切りは、収束具６から油捕集素材４が脱落しないように金網２０上で行った。
【００３４】
次に、油切前後の油捕集ユニット３の重量差を計算し、計算結果を基に、油切後０．５時間が経過した油捕集ユニット３に充填された樹脂フィルム１ｇあたりの油捕集量、および油切後２４時間が経過した油捕集ユニット３に充填された樹脂フィルム１ｇあたりの油捕集量を算出した。なお、油捕集量を計算する際には、ＰＶＤＣ製の樹脂フィルムの密度を１．６５（ｇ／ｃｍ3）、ＰＥ製の樹脂フィルムの密度を０．９１（ｇ／ｃｍ3）、ＰＶＣ製の樹脂フィルムの密度を１．２２（ｇ／ｃｍ3）として計算した。
【００３５】
油捕集量を計算する際の算出式は以下のとおりである。
〔１〕  油捕集素材４の体積（ｃｍ3）＝（樹脂フィルムの幅（ｃｍ））×（油捕集素材４の長さ（ｃｍ））×（樹脂フィルム１４の厚さ（ｃｍ））
〔２〕  油捕集体２の体積（ｃｍ3）＝（油捕集素材４の体積（ｃｍ3））×（油捕集素材の本数）
〔３〕  油捕集体２の重量（ｇ）＝（油捕集体２の体積（ｃｍ3））×（樹脂フィルムの密度（ｇ／ｃｍ3））
〔４〕  油捕集ユニット３の油捕集量（ｇ）＝（油切後の油捕集ユニット３の重量（ｇ））−（測定前の油捕集ユニット３の重量（ｇ））
〔５〕  樹脂フィルム１ｇあたりの油捕集量（ｇ／ｇ）＝（油捕集ユニット３の油捕集量（ｇ））／（油捕集体２の重量（ｇ））
【００３６】
また、油切後０．５時間が経過した油捕集ユニット３の油捕集量と油切後２４時間が経過した油捕集ユニット３の油捕集量を基に、油捕集ユニット１個当たりの油保持率を算出した。油保持率を計算する際の算出式は以下のとおりである。
油保持率（％）＝［油切後２４時間が経過した後の油捕集ユニットの油捕集量（ｇ）／油切後０．５時間が経過した油捕集ユニットの油捕集量（ｇ）］×１００
【００３７】
（油捕集量および油保持率の測定結果）
図７は、油捕集量の測定において観測された樹脂フィルム充填率と油捕集量の関係を示すグラフである。ここで、グラフの縦軸は樹脂フィルム１ｇあたりの油捕集量を示し、グラフの横軸はフィルム充填率を示している。図７に示すグラフによれば、ＰＶＤＣ油捕集ユニット、およびＰＥ油捕集ユニットは、フィルム充填率が４．５ｖｏｌ％近傍のときに油捕集量が最大となり、ＰＶＣ製ラップから作成した油捕集ユニットは、フィルム充填率が２．３ｖｏｌ％近傍のときに油捕集量が最大となることがわかる。
【００３８】
図８は、油捕集量の測定において観測された油捕集量の経時変化を示すグラフである。ここで、図８（ａ）は、ＰＶＤＣ油捕集ユニットの経時変化を示し、図８（ｂ）は、ＰＥ油捕集ユニットの経時変化を示し、図８（ｃ）は、ＰＶＣ油捕集ユニットの経時変化を示している。また、各々のグラフの縦軸は樹脂フィルム１ｇあたりの油捕集量を示し、グラフの横軸は油切り時間を示している。なお、油切り時間は対数で示されている。
【００３９】
図８（ａ）は、フィルム充填率２．２ｖｏｌ％、４．５ｖｏｌ％、１３．４ｖｏｌ％、２２．３ｖｏｌ％のそれぞれのＰＶＤＣ油捕集ユニットについて、油切り時間を経過させながら測定した樹脂フィルム１ｇあたりの油捕集量（ｇ／ｇ）の測定結果を示している。図８（ａ）に示す測定結果によれば、フィルム充填率の小さい（２．２ｖｏｌ％、４．５ｖｏｌ％）ＰＶＤＣ油捕集ユニットについては、油切り時間が経過するにつれて捕集されたサラダ油が減少していることがわかる。一方、フィルム充填率の大きい（１３．４ｖｏｌ％、２２．３ｖｏｌ％）ＰＶＤＣ油捕集ユニットについては、油切り時間が経過しても捕集されたサラダ油はほとんど減少していないことがわかる。
【００４０】
図８（ｂ）は、フィルム充填率２．３ｖｏｌ％、４．６ｖｏｌ％、１３．８ｖｏｌ％、２２．９ｖｏｌ％のそれぞれのＰＥ油捕集ユニットについて、油切り時間を経過させながら測定した樹脂フィルム１ｇあたりの油捕集量（ｇ／ｇ）の測定結果を示している。図８（ｂ）に示す測定結果によれば、ＰＥ油捕集ユニットもＰＶＤＣ油捕集ユニットと同様に、フィルム充填率の小さい（２．３ｖｏｌ％、４．６ｖｏｌ％）ＰＥ油捕集ユニットについては、油切り時間が経過するにつれて捕集されたサラダ油が減少し、フィルム充填率の大きい（１３．８ｖｏｌ％、２２．９ｖｏｌ％）ＰＥ油捕集ユニットについては、油切り時間が経過しても捕集されたサラダ油はほとんど減少していないことがわかる。
【００４１】
図８（ｃ）は、フィルム充填率１．６ｖｏｌ％、３．２ｖｏｌ％、９．７ｖｏｌ％、１６．１ｖｏｌ％のそれぞれのＰＶＣ油捕集ユニットについて、油切り時間を経過させながら測定した樹脂フィルム１ｇあたりの油捕集量（ｇ／ｇ）の測定結果を示している。図８（ｃ）に示す測定結果もまた、図８（ａ）、（ｂ）に示す測定結果と同様に、フィルム充填率の小さい（１．６ｖｏｌ％、３．２ｖｏｌ％）ＰＶＣ油捕集ユニットについては、油切り時間が経過するにつれて捕集されたサラダ油が減少し、フィルム充填率の大きい（９．７ｖｏｌ％、１６．１ｖｏｌ％）ＰＶＣ油捕集ユニットについては、油切り時間が経過しても捕集されたサラダ油はほとんど減少していないことがわかる。
【００４２】
上述の測定に用いた油捕集ユニットの諸元と測定結果を表２に示す。表２によれば、ＰＶＤＣ油捕集ユニットとＰＶＣ油捕集ユニット、は、フィルム充填率を４．５ｖｏｌ％とした場合に油捕集量が最大となり、ＰＥ油捕集ユニットは、フィルム充填率を４．６ｖｏｌ％とした場合に樹脂フィルム１ｇあたりの油捕集量が最大となることがわかった。
【００４３】
また、油保持率については、充填率１３〜２２ｖｏｌ％の充填率の高い油捕集ユニットにおいて油保持率が高くなる傾向が見られた。
【００４４】
【表２】
2017213506.tif 000004
【００４５】
（濾過速度および油漏れの評価）
次に、油捕集体２が実際にどの程度水を透過し、油を透過させずに保持するかについて検証すべく、濾過速度と油漏れの測定を行った。以下、具体的な測定方法を説明する。まず、図９（ａ）に示すように、５０ｇのサラダ油が貯留されたビーカー（容量２００ｍｌ）と、Aldrich Chemical Company, Inc.製アゾ染料C.I.ソルベントレッド（以下、アゾ染料と略す。）を用意した。アゾ染料は、油に溶解し、水に溶解しない性質を有している。次に、ビーカー内のサラダ油にアゾ染料の粉末５ｍｇを混合し、ガラス棒でこれを攪拌してサラダ油にアゾ染料の粉末を溶解させ、サラダ油を赤色に染色して油漏れを判別しやすいようにした。
【００４６】
次に、図９（ｂ）に示すように、ビーカー（容量１００ｍｌ）を用意し、ビーカー内で赤色に染色させたサラダ油３ｇと蒸留水３０ｍｌをガラス棒で攪拌して混合し油水混合液を作成した。
【００４７】
次に、図１０（ａ）に示すように、上述の油捕集量および油保持率の測定に用いたのと同じ油捕集体２を長さ１８ｃｍの樹脂製筒状の収束具６内に配置させた油捕集用具２４を作成した。ここで、油捕集体２を油捕集用具２４の下方に配置することにより、油捕集体２の上部に油水混合液を貯留する空間２４ａを形成した。なお、油捕集用具２４としては、ＰＶＤＣ製の樹脂フィルムを用いた油捕集体２を収束具６内に配置させた油捕集用具（以下、ＰＶＤＣ油捕集用具という。）、ＰＥ製の樹脂フィルムを用いた油捕集体２を収束具６内に配置させた油捕集用具（以下、ＰＥ油捕集用具という。）、ＰＶＣ製の樹脂フィルムを用いた油捕集体２を収束具６内に配置させた油捕集用具（以下、ＰＶＣ油捕集用具という。）を作成した。また、それぞれの各油捕集用具はフィルム充填率の異なる４タイプのものを作成した（表３参照）。
【００４８】
ここで、直ちに空間２４ａに油水混合液を注入すると、油捕集体２に水がトラップされてしまうため、事前に油捕集体２に蒸留水を十分に浸透させた。具体的には、図１０（ｂ）に示すように、空間２４ａに蒸留水１００ｍｌを注入して油捕集体２に蒸留水を十分に浸透させ、その後約５分放置し、油捕集体２が保持しきれない水を三角漏斗（６０ｍｍφ）を介してビーカー（容量２００ｍｌ）に排出した。なお、図中に示される金網２０は、上述した油切りの場合と同様に、油捕集用具２４から油捕集体２を脱落させないように用意したものである。
【００４９】
次に、図１１に示すように、通水後の油捕集用具２４に油水混合液を注水して濾過時間の測定を行った。ここで、濾過時間とは、油捕集用具２４に注水された油水混合液に含まれる水の９５％が排出されるまでにかかる時間である。この濾過時間を基に通水速度が速いか遅いかについて濾過速度の評価を行った。また、メスシリンダー３２に貯留された排水を目視観察することにより油漏れの度合の評価を行った。
【００５０】
上述の濾過速度と油漏れについての評価結果を表３に示す。なお、濾過速度の評価は○、△、×の三段階の基準で評価した。○は濾過速度が速い（１０秒未満）という評価であり、△は濾過速度がやや遅い（１０秒以上３０秒未満）という評価であり、×は濾過速度が遅い（３０秒以上）という評価である。また、油漏れの評価もまた○、△、×の三段階の基準で評価した。○は油漏れがほとんどないという評価であり、△は油漏れが若干ある評価であり、×は油漏れが多い評価である。
【００５１】
【表３】
2017213506.tif 000005
【００５２】
表３によれば、ＰＶＤＣ油捕集用具については、フィルム充填率を２．２ｖｏｌ％とした場合には、水をほぼ素通しすることとなり、濾過時間が５秒以下（濾過速度：○）となった。この場合、メスシリンダーを目視するとアゾ染料の赤色が観察され、若干の油漏れがある（油漏れ：△）ことがわかった。
【００５３】
フィルム充填率を４．５ｖｏｌ％とした場合も、水をほぼ素通しするため濾過時間が５秒以下（濾過速度：○）となり、油漏れもほとんどなかった（油漏れ：○）。フィルム充填率を１３．４ｖｏｌ％とした場合は、油漏れはほとんどないものの（油漏れ：○）濾過時間が２６秒となり（濾過速度：△）、フィルム充填率を２２．３ｖｏｌ％とした場合もまた、油漏れはほとんどないものの（油漏れ：○）濾過時間は８４秒となった（濾過速度：×）。以上によれば、フィルム充填率を４．５ｖｏｌ％とした場合にのみ濾過速度と油漏れの評価が共に良好であった。
【００５４】
ＰＥ油捕集用具においては、フィルム充填率を４．５ｖｏｌ％とした場合に濾過速度と油漏れの双方について最も良好な評価が得られ、ＰＶＣ油捕集用具においては、フィルム充填率を４．６ｖｏｌ％とした場合に濾過速度と油漏れの双方について最も良好な評価が得られた。
【００５５】
表４は、油捕集量、油保持率、濾過速度、油漏れの４つの項目の測定結果または評価結果についてまとめた表である。表４によれば、油捕集体２のフィルム充填率は、２．５〜１４ｖｏｌ％の範囲が好ましく、特に４．５ｖｏｌ％とすることが好ましいことがわかる。
【００５６】
【表４】
2017213506.tif 000006
【００５７】
また、上述の実施の形態において、油捕集体２を台所で使用する場合、図１２（ａ）に示すように、三角コーナー９内に油捕集体２を配置し、油捕集体２が配置された三角コーナー９の上にさらに三角コーナー９´を重ねてもよい。ここで、三角コーナー９´には図示しない水切り袋が被せられている。また、三角コーナー９、９´のいずれの底部にも図示しない複数の小孔が形成されている。この場合、油水混合液である廃水を三角コーナー９´に流すと、まず、廃水に混入している粗ゴミなどが水切り袋で捕捉される。そして、三角コーナー９´底部の小孔から排出された廃水が油捕集体２に注入され、廃水中の油は油捕集体２に捕捉され、水は油捕集体２から排出される。水は、その後三角コーナー９底部の小孔を介して排水管に流れる。
【００５８】
また、図１２（ｂ）に示すように、三角コーナー９の底を二重底にし、下底に油捕集体２を配置してもよい。ここで、三角コーナー９の二重底にはいずれも複数の小孔が形成されている。また、この場合も二重底の三角コーナー９には水切り袋を被せておく。この場合においても、油水混合液に混入している粗ゴミなどを水切り袋で捕捉される。また、廃水中の油が油捕集体２に捕捉され、水が油捕集体２から排出されて排水管に流れる。
【００５９】
また、油捕集体２をたとえば一斗缶サイズに形成し、中華料理店などで業務用に用いてもよい。この場合、使用者は、バンドなどで集束された一斗缶サイズの油捕集体２を掴んで、厨房内に付着した油水混合液に底面を浸漬させる。ここで、油捕集素材４の表面に形成された皺４ａは、毛管現象によって油を吸収する性質を有することから、厨房内に付着した油水混合液の油分が水と分離されて油捕集体２に吸収され、厨房内の油汚れを取り除くことができる。
【００６０】
また、上述の実施の形態においては、油捕集体２を作成する際に、リング１２の開口部１２ａに樹脂フィルムを通過させて紐状に成形する場合を例に説明しているが、図１３に示すようにフィルム原反１０の内径から樹脂フィルムが巻回されている方向と直交する方向に樹脂フィルム１６を引き出してカットし、紐状の油捕集素材を得るようにしてもよい。
【００６１】
また、上述の実施の形態において、油捕集体２の形状は、円柱を変形させた略円柱状であってもよい。たとえば、図１４（ａ）に示すように斜円柱状でもよく、図１４（ｂ）に示すように斜切円柱状でもよい。
【００６２】
また、油捕集体２の形状は、樹脂フィルムを皺めて形成された紐状の油捕集素材４を束ねたものであれば円柱状でなくてもよい。たとえば、図１４（ｃ）に示すように三角柱状でもよく、図１４（ｄ）に示すように四角柱状でもよい。また、図１４（ｅ）に示すように底面が台形の四角柱状でもよい。さらに、図１４（ｆ）に示すように五角柱状でもよく、図１４（ｇ）に示すように六角柱状でもよい。油捕集体２の形状を角柱状とする場合には、図１４（ｈ）〜（ｌ）に示すように、油捕集体２を傾斜させてもよい。また、油捕集体２は、図１４（ｍ）〜（ｐ）に示すような底面を有する複雑な形状を有していてもよい。
【００６３】
また、油捕集素材４は、原則としては、図１に示すように、長さ方向を平行に揃えた状態で束ねられるが、方向を揃えて束ねられていれば必ずしもこの態様に限定されない。たとえば、図１５に示すように、すべての油捕集素材４の長さ方向の延長線の交点Ｐから放射状に方向を揃えて束ねてもよい。この場合、図１５に示すように、円錐台状の油捕集体２を作成することができる。また、すべての油捕集素材４の長さ方向の延長線の交点Ｐから放射状に方向を揃えて束ねて角錐台状の油捕集体２を作成してもよい。
【００６４】
また、油捕集体２は、通水性を確保することができれば、図１６（ａ）に示すように、らせん状の油捕集素材を用いて形成されていてもよく、図１６（ｂ）に示すように、ジグザグ状の油捕集素材を用いて形成されていてもよい。なお、通水性は、油捕集素材４を構成する樹脂フィルム同士の隙間、あるいは油捕集素材同士の隙間を水が流れることで確保される。この隙間は、油捕集体を濾材として使用する前には油捕集素材４同士の密着力により閉塞しているが、油捕集体に油水混合液を注入すると容易に開く。
【００６５】
また、上述の実施の形態において、皺められた油捕集素材を一旦広げて再度皺め、油捕集素材を形成してもよい。このように、再度皺めて油捕集素材を形成した場合、油捕集素材の自己粘着性が低下するが油捕集率は向上する。
【００６６】
また、上述の実施の形態において、油捕集素材に用いられる樹脂フィルムにたとえば凹凸状の加工や皺が予め施されていてもよい。この場合、樹脂フィルムの表面が複雑な形状となり、かつ表面積が広くなることからより油吸着性が向上することが期待できる。
【産業上の利用可能性】
【００６７】
本発明によれば、油と水を含む液体から油のみを捕集して水を排出する高い油吸着性と通水性を備えた油捕集体を提供することができる。
【符号の説明】
【００６８】
２     油捕集体
３     油捕集ユニット
４     油捕集素材
４ａ   皺
６     収束具
２４   油捕集用具
【図１】
2017213506.tif 000007
【図２】
2017213506.tif 000008
【図３】
2017213506.tif 000009
【図４】
2017213506.tif 000010
【図５】
2017213506.tif 000011
【図６】
2017213506.tif 000012
【図７】
2017213506.tif 000013
【図８】
2017213506.tif 000014
【図９】
2017213506.tif 000015
【図１０】
2017213506.tif 000016
【図１１】
2017213506.tif 000017
【図１２】
2017213506.tif 000018
【図１３】
2017213506.tif 000019
【図１４】
2017213506.tif 000020
【図１５】
2017213506.tif 000021
【図１６】
2017213506.tif 000022